(57)【要約】メチルメタクリレート単位80〜99.99質量％、架橋性単量体単位0.01〜2質量％及び共重合可能な他の単量体単位0〜19.99質量％を含んでなる重合体からなる層(a)と、アルキルアクリレート単位70〜99.8質量％、架橋性単量体単位0.2〜10質量％および共重合可能な他の単量体単位0〜29.8質量％を含んでなる重合体からなる層(b)と、メチルメタクリレート単位80〜100質量％および共重合可能な他の単量体単位0〜20質量％を含んでなる重合体からなる層(c)とを少なくとも含み、層(a)、層(b)および層(c)の合計100質量部に対して、層(a)が5〜15質量部、層(b)が40〜60質量部および層(c)が35〜50質量部であり、粒子中心から粒子外表面に向かって層(a)、層(b)、層(c)の順に配されており且つ体積基準平均粒子径が90〜150ｎｍである多層粒子（Ｂ）、および樹脂（Ａ）を含んで成る樹脂フィルム。【選択図】  なし【特許請求の範囲】
【請求項１】
メチルメタクリレート単位８０〜９９．９９質量％、架橋性単量体単位０．０１〜２質量％および共重合可能な他の単量体単位０〜１９．９９質量％を含んでなる重合体からなる層(a)と、アルキルアクリレート単位７０〜９９．８質量％、架橋性単量体単位０．２〜１０質量％および共重合可能な他の単量体単位０〜２９．８質量％を含んでなる重合体からなる層(b)と、メチルメタクリレート単位８０〜１００質量％および共重合可能な他の単量体単位０〜２０質量％を含んでなる重合体からなる層(c)とを少なくとも含み、層(a)、層(b)および層(c)の合計１００質量部に対して、層(a)が５〜１５質量部、層(b)が４０〜６０質量部および層(c)が３５〜５０質量部であり、粒子中心から粒子外表面に向かって層(a)、層(b)、層(c)の順に配されており且つ体積基準平均粒子径が９０〜１５０ｎｍである多層粒子（Ｂ）、
および樹脂（Ａ）
を含んで成る樹脂フィルム。
【請求項２】
樹脂（Ａ）が、メチルメタクリレート８０〜１００質量％を含み、且つゲルパーミエーションクロマトグラフィで測定した重量平均分子量が９０，０００ｇ／ｍｏｌ以上であるメタクリル樹脂(a1)である、請求項１に記載の樹脂フィルム。
【請求項３】
メチルメタクリレート単位８０〜１００質量％を有し且つゲルパーミエーションクロマトグラフィで測定した重量平均分子量が９０，０００ｇ／ｍｏｌ未満である重合体（Ｃ）を、多層粒子（Ｂ）に対する質量比（C/B）２０／８０〜５５／４５で含んで成る、請求項１または２に記載の樹脂フィルム。
【請求項４】
樹脂（Ａ）に対する多層粒子（Ｂ）の質量比（B/A）が１／９９〜９９／１である請求項１〜３のいずれかひとつに記載の樹脂フィルム。
【請求項５】
メチルメタクリレート８０〜９９．９９質量％、架橋性単量体０．０１〜２質量％および共重合可能な他の単量体０〜１９．９９質量％を含んでなる単量体を重合して層(a)を形成する工程、
アルキルアクリレート７０〜９９．８質量％、架橋性単量体０．２〜１０質量％および共重合可能な他の単量体０〜２９．８質量％を含んでなる単量体を重合して層(b)を形成する工程、並びに
メチルメタクリレート８０〜１００質量％および共重合可能な他の単量体０〜２０質量％を含んでなる単量体を重合して層(c)を形成する工程
をこの順に経て、
層(a)、層(b)および層(c)の合計１００質量部に対して、層(a)が５〜１５質量部、層(b)が４０〜６０質量部および層(c)が３５〜５０質量部であり、且つ体積基準平均粒子径が９０〜１５０ｎｍである多層粒子（Ｂ）を製造し、
前記多層粒子（Ｂ）および樹脂（Ａ）を少なくとも含む混合物を混練してフィルム状に成形することを含む、樹脂フィルムの製造方法。
【請求項６】
請求項１〜４のいずれかひとつに記載の樹脂フィルムからなる層を有する積層体。
【発明の詳細な説明】
【技術分野】
【０００１】
本発明は、樹脂フィルムに関する。より詳細には、本発明は、耐熱性および表面硬度が高く、折り曲げによる白化が抑制される樹脂フィルムに関する。
【背景技術】
【０００２】
アクリル樹脂などの熱可塑性樹脂と多層構造重合体粒子とからなる樹脂組成物の成形品が知られている。
例えば、特許文献１は、アクリル樹脂と、メチルメタクリレート８０〜９９．９９質量％、架橋性単量体０．０１〜５質量％および他の単官能性単量体１９．９９〜０質量％からなる共重合体の層（架橋樹脂層）１０〜６５質量％；アルキルアクリレート７０〜９９．８質量％、架橋性単量体０．２〜２０質量％および他の単官能性単量体２９．８〜０質量％からなる共重合体の層（架橋弾性体層）５〜７５質量％；並びにメチルメタクリレート８０質量％以上および他の単官能性単量体２０質量％以下からなる重合体の層（硬質熱可塑性樹脂層）５〜３０質量％；の少なくとも３層を含有し、架橋樹脂層、架橋弾性体層および硬質熱可塑性樹脂層が、中心層から最外層方向へこの順に配されている構造を少なくとも一つ有している多層構造重合体粒子と、分散用粒子とを含有する樹脂組成物からなる成形品を開示している。係る成形品は耐衝撃性、耐熱性、表面硬度などに優れる。【０００３】
特許文献２は、メタクリル熱可塑性重合体と、芯がメタクリル酸メチル８０〜９９．９５質量％、炭素原子数１〜８のアルキル基を有するアクリル酸アルキルエステル単量体０〜１９．９５質量％および架橋性単量体０．０５〜２質量％を重合してなる重合体（III）を含有して成る層であり、内殻が炭素原子数１〜８のアルキル基を有するアクリル酸アルキルエステル単量体８０〜９８質量％、芳香族ビニル単量体１〜１９質量％および架橋性単量体１〜５質量％を重合してなる架橋弾性重合体（I）を含有してなる層であり、外殻がメタクリル酸メチル８０〜１００質量％および炭素原子数１〜８のアルキル基を有するアクリル酸アルキルエステル単量体０〜２０質量％を重合してなる熱可塑性重合体（II）を含有して成る層で構成され、外殻の質量に対する芯と内殻との合計質量が好ましくは６０／４０〜９５／５である３層重合体粒子と、分散用粒子とを含有する樹脂組成物からなる成形品を開示している。該成形品は優れた耐衝撃性を有する。【０００４】
特許文献３は、メタクリル酸アルキルを主体とする母相のメタクリル樹脂、並びにメタクリル酸アルキルを主体とする硬質重合体からなる芯、アクリル酸アルキルを主体とする弾性共重合体からなる内殻、及びメタクリル酸アルキルを主体とする硬質重合体からなる外殻で構成され、芯／内殻／外殻の質量割合が３０〜４０／４０〜５０／１０〜３０であり、体積平均粒子径が０．１〜０．１７μｍである三層構造アクリルゴム粒子を含有し、三層構造のアクリルゴム粒子（Ｂ）の量が１５〜５０質量％である樹脂組成物からなり、７５〜６００μｍの厚みを有するアクリル樹脂フィルムを開示している。特許文献３は、該フィルムが加熱によっても白濁し難く、高い意匠性を維持できると述べている。
【先行技術文献】
【特許文献】
【０００５】
【特許文献１】特開２００４−３５２８３７号公報
【特許文献２】特開２０１２−１８０４５４号公報
【特許文献３】特開２００５−３０６９８０号公報
【発明の概要】
【発明が解決しようとする課題】
【０００６】
上記特許文献に記載の成形品は、優れた耐衝撃性を有するが、耐熱性が低く、折り曲げによって白化しやすく、擦れによって傷つきやすいという点で不十分である。
本発明の課題は、耐熱性および表面硬度が高く、折り曲げによって白化し難い樹脂フィルムを提供することである。
【課題を解決するための手段】
【０００７】
上記課題を解決するために鋭意検討したところ、以下の態様を包含する本発明を完成するに至った。【０００８】
〔１〕メチルメタクリレート単位８０〜９９．９９質量％、架橋性単量体単位０．０１〜２質量％および共重合可能な他の単量体単位０〜１９．９９質量％を含んでなる重合体からなる層(a)と、アルキルアクリレート単位７０〜９９．８質量％、架橋性単量体単位０．２〜１０質量％および共重合可能な他の単量体単位０〜２９．８質量％を含んでなる重合体からなる層(b)と、メチルメタクリレート単位８０〜１００質量％および共重合可能な他の単量体単位０〜２０質量％を含んでなる重合体からなる層(c)とを少なくとも含み、層(a)、層(b)および層(c)の合計１００質量部に対して、層(a)が５〜１５質量部、層(b)が４０〜６０質量部および層(c)が３５〜５０質量部であり、粒子中心から粒子外表面に向かって層(a)、層(b)、層(c)の順に配されており且つ体積平均粒子径が９０〜１５０ｎｍである多層粒子（Ｂ）、
および樹脂（Ａ）
を含んで成る樹脂フィルム。【０００９】
〔２〕樹脂（Ａ）が、メチルメタクリレート８０〜１００質量％を含み、且つゲルパーミエーションクロマトグラフィで測定した重量平均分子量が９０，０００ｇ／ｍｏｌ以上であるメタクリル樹脂(a1)である、〔１〕の樹脂フィルム。
〔３〕メチルメタクリレート単位８０〜１００質量％を有し且つゲルパーミエーションクロマトグラフィで測定した重量平均分子量が９０，０００ｇ／ｍｏｌ未満である重合体（Ｃ）を、多層粒子（Ｂ）に対する質量比（C/B）２０／８０〜５５／４５でさらに含んで成る、〔１〕または〔２〕の樹脂フィルム。
〔４〕樹脂（Ａ）に対する多層粒子（Ｂ）の質量比（B/A）が１／９９〜９９／１である〔１〕〜〔３〕のいずれか１つの樹脂フィルム。【００１０】
〔５〕メチルメタクリレート８０〜９９．９９質量％、架橋性単量体０．０１〜２質量％および共重合可能な他の単量体０〜１９．９９質量％を含んでなる単量体を重合して層(a)を形成する工程、
アルキルアクリレート７０〜９９．８質量％、架橋性単量体０．２〜１０質量％および共重合可能な他の単量体０〜２９．８質量％を含んでなる単量体を重合して層(b)を形成する工程、並びに
メチルメタクリレート８０〜１００質量％および共重合可能な他の単量体０〜２０質量％を含んでなる単量体を重合して層(c)を形成する工程
をこの順に経て、
層(a)、層(b)および層(c)の合計１００質量部に対して、層(a)が５〜１５質量部、層(b)が４０〜６０質量部および層(c)が３５〜５０質量部であり、且つ体積基準平均粒子径が９０〜１５０ｎｍである多層粒子（Ｂ）を製造し、
前記多層粒子（Ｂ）および樹脂（Ａ）を少なくとも含む混合物を混練してフィルム状に成形することを含む、樹脂フィルムの製造方法。【００１１】
〔６〕前記〔１〕〜〔４〕のいずれか１つの樹脂フィルムからなる層を有して成る積層体。
【発明の効果】
【００１２】
本発明の樹脂フィルムは、ビカット軟化温度が高く、耐熱性に優れる。本発明の樹脂フィルムは、鉛筆硬度が３Ｈまたはそれより硬く、擦れによって傷つき難い。さらに、本発明の樹脂フィルムは、折り曲げによって白化し難い。
【発明を実施するための形態】
【００１３】
本発明の樹脂フィルムは、多層粒子（Ｂ）および樹脂（Ａ）を含んで成る。
【００１４】
多層粒子（Ｂ）は、層(a)、層(b)および層(c)を少なくとも含むコアシェル構造の粒子である。
【００１５】
多層粒子の層(a)は、メチルメタクリレートに由来する単位（メチルメタクリレート単位と表記することがある。）および架橋性単量体に由来する単位（架橋性単量体単位と表記することがある。）を必須で含み、メチルメタクリレートおよび架橋性単量体と共重合可能な他の単量体に由来する単位（単量体(a)単位と表記することがある。）を必要に応じて含んでなる重合体からなる。
【００１６】
層(a)を構成する重合体に含まれるメチルメタクリレート単位の量は、層(a)を構成する重合体の質量に対して、好ましくは８０〜９９．９９質量％、より好ましくは８５〜９９質量％、さらに好ましくは９０〜９８質量％である。
【００１７】
層(a)を構成する重合体に含まれる架橋性単量体としては、エチレングリコールジメタクリレート、プロピレングリコールジメタクリレート、トリエチレングリコールジメタクリレート、ブチレングリコールジメタクリレート、ヘキサンジオールジメタクリレート、エチレングリコールジアクリレート、プロピレングリコールジアクリレート、トリエチレングリコールジアクリレート、ブチレングリコールジアクリレート、ヘキサンジオールジアクリレート、ペンタエリスリトールトリメタクリレート、トリメチロールプロパントリメタクリレート、ジトリメチロールプロパンテトラメタクリレート、ペンタエリスリトールテトラメタクリレート、ジペンタエリスリトールヘキサメタクリレート、エトキシ化イソシアヌル酸トリメタクリレート、エトキシ化グリセリントリメタクリレート、ペンタエリスリトールトリアクリレート、トリメチロールプロパントリアクリレート、ジトリメチロールプロパンテトラアクリレート、ペンタエリスリトールテトラアクリレート、ジペンタエリスリトールヘキサアクリレート、エトキシ化イソシアヌル酸トリアクリレート、エトキシ化グリセリントリアクリレートなどの多官能（メタ）アクリレート；アリルメタクリレート、アリルアクリレート、メタリルメタクリレート、メタリルアクリレート、桂皮酸アリル、桂皮酸メタリル、マレイン酸ジアリル、フタル酸ジアリル、テレフタル酸ジアリル、イソフタル酸ジアリルなどの架橋性カルボン酸（メタ）アリルエステル；ジビニルベンゼンなどの多官能エチレン性不飽和単量体を挙げることができる。これらは１種を単独でまたは２種以上を組み合わせて用いることができる。
層(a)を構成する重合体に含まれる架橋性単量体単位の量は、層(a)を構成する重合体の質量に対して、好ましくは０．０１〜２質量％、より好ましくは０．０３〜１．５質量％、さらに好ましくは０．０５〜１.０質量％である。
【００１８】
メチルメタクリレートおよび架橋性単量体と共重合可能な他の単量体（単量体(a)と表記することがある。）は、特に制限されず、例えば、エチルメタクリレート、ｎ−プロピルメタクリレート、イソプロピルメタクリレート、ｎ−ブチルメタクリレート、イソブチルメタクリレート、ペンチルメタクリレート、ヘキシルメタクリレート、オクチルメタクリレート、２−エチルヘキシルメタクリレート、シクロヘキシルメタクリレート、ドデシルメタクリレート、ミリスチルメタクリレート、パルミチルメタクリレート、ステアリルメタクリレート、ベヘニルメタクリレートなどのメチルメタクリレートを除くメタクリル酸アルキルエステル；フェニルメタクリレートなどのメタクリル酸アリールエステル；ベンジルメタクリレートなどのメタクリル酸アラルキルエステル；；フェニルアクリレートなどのアクリル酸アリールエステル；ベンジルアクリレートなどのアクリル酸アラルキルエステル；メチルアクリレート、エチルアクリレート、ｎ−プロピルアクリレート、イソプロピルアクリレート、ｎ−ブチルアクリレート、イソブチルアクリレート、ペンチルアクリレート、ヘキシルアクリレート、オクチルアクリレート、２−エチルヘキシルアクリレート、シクロヘキシルアクリレート、ドデシルアクリレート、ミリスチルアクリレート、パルミチルアクリレート、ステアリルアクリレート、ベヘニルアクリレートなどのアルキルアクリレート；スチレン、α−メチルスチレン、１−ビニルナフタレン、４−メチルスチレン、４−プロピルスチレン、４−シクロヘキシルスチレン、４−ドデシルスチレン、２−エチル−４−ベンジルスチレン、４−（フェニルブチル）スチレン、ハロゲン化スチレン等の芳香族ビニル単量体；アクリロニトリル、メタクリロニトリル等のシアン化ビニル単量体；アクリルアミド、メタクリルアミド；アクリル酸、メタクリル酸；ブタジエン、イソプレン等の共役ジエン単量体；Ｎ−プロピルマレイミド、Ｎ−シクロヘキシルマレイミド、Ｎ−ｏ−クロロフェニルマレイミドなどのマレイミド単量体などを挙げることができる。単量体(a)は非架橋性単量体であることが好ましい。これらは１種を単独でまたは２種以上を組み合わせて用いることができる。単量体(a)は、単量体(a)とメチルメタクリレートとだけで共重合させたときに得られる非架橋の共重合体のガラス転移温度が、好ましくは６０℃以上、より好ましくは８０℃以上となるように種類および使用割合を設定することが耐熱性向上などの観点から好ましい。なお、単量体(a)とメチルメタクリレートとだけで共重合させたときに得られる非架橋の共重合体のガラス転移温度は、実測してもよいし、ポリマーハンドブックに記載のデータから推算してもよい。
層(a)を構成する重合体に含まれる単量体(a)単位の量は、層(a)を構成する重合体の質量に対して、好ましくは０〜１９．９９質量％、より好ましくは０〜１５質量％、さらに好ましくは０〜１０質量％である。
【００１９】
層(a)の質量は、層(a)、層(b)および層(c)の合計１００質量部に対して、５質量部以上１５質量部以下、好ましくは７質量部以上１３質量部以下である。層(a)の質量がこの範囲であれば得られる樹脂フィルムの耐熱性に優れる。
【００２０】
多層粒子の層(b)は、アルキルアクリレートに由来する単位（アルキルアクリレート単位と表記することがある。）および架橋性単量体に由来する単位（架橋性単量体単位と表記することがある。）を必須で含み、アルキルアクリレートおよび架橋性単量体と共重合可能な他の単量体に由来する単位（単量体(b)単位と表記することがある。）を必要に応じて含んでなる重合体からなる。
【００２１】
アルキルアクリレートとしては、メチルアクリレート、エチルアクリレート、ｎ−プロピルアクリレート、イソプロピルアクリレート、ｎ−ブチルアクリレート、イソブチルアクリレート、ペンチルアクリレート、ヘキシルアクリレート、オクチルアクリレート、２−エチルヘキシルアクリレート、シクロヘキシルアクリレート、ドデシルアクリレート、ミリスチルアクリレート、パルミチルアクリレート、ステアリルアクリレート、ベヘニルアクリレートなどを挙げることができる。層(b)を構成する重合体に用いられるアルキルアクリレートは、アルキル基の炭素数が２〜８であるものが好ましい。
層(b)を構成する重合体に含まれるアルキルアクリレート単位の量は、層(b)を構成する重合体の質量に対して、好ましくは７０〜９９．８質量％、より好ましくは７５〜９０質量％、さらに好ましくは７８〜８６質量％である。
【００２２】
層(b)を構成する重合体に含まれる架橋性単量体としては、層(a)を構成する重合体に含まれる架橋性単量体として例示したものと同じものを挙げることができる。
層(b)を構成する重合体に含まれる架橋性単量体単位の量は、層(b)を構成する重合体の質量に対して、好ましくは０．２〜１０質量％、より好ましくは０．５〜８質量％、さらに好ましくは１〜６質量％である。
【００２３】
アルキルアクリレートおよび架橋性単量体と共重合可能な他の単量体（単量体(b)と表記することがある。）は、特に制限されず、例えば、メチルメタクリレート、エチルメタクリレート、ｎ−プロピルメタクリレート、イソプロピルメタクリレート、ｎ−ブチルメタクリレート、イソブチルメタクリレート、ペンチルメタクリレート、ヘキシルメタクリレート、オクチルメタクリレート、２−エチルヘキシルメタクリレート、シクロヘキシルメタクリレート、ドデシルメタクリレート、ミリスチルメタクリレート、パルミチルメタクリレート、ステアリルメタクリレート、ベヘニルメタクリレートなどのアルキルメタクリレート；フェニルメタクリレートなどのメタクリル酸アリールエステル；ベンジルメタクリレートなどのメタクリル酸アラルキルエステル；フェニルアクリレートなどのアクリル酸アリールエステル；ベンジルアクリレートなどのアクリル酸アラルキルエステル；スチレン、α−メチルスチレン、１−ビニルナフタレン、４−メチルスチレン、４−プロピルスチレン、４−シクロヘキシルスチレン、４−ドデシルスチレン、２−エチル−４−ベンジルスチレン、４−（フェニルブチル）スチレン、ハロゲン化スチレン等の芳香族ビニル単量体；アクリロニトリル、メタクリロニトリル等のシアン化ビニル単量体；アクリルアミド、メタクリルアミド；アクリル酸、メタクリル酸；ブタジエン、イソプレン等の共役ジエン単量体；Ｎ−プロピルマレイミド、Ｎ−シクロヘキシルマレイミド、Ｎ−ｏ−クロロフェニルマレイミドなどのマレイミド単量体などを挙げることができる。単量体(b)は非架橋性単量体であることが好ましい。これらは１種を単独でまたは２種以上を組み合わせて用いてもよい。単量体(b)は、単量体(b)とアルキルアクリレートとだけで共重合させたときに、得られる非架橋の共重合体のガラス転移温度が、好ましくは０℃以下、より好ましくは−５℃以下となるように種類および使用割合を設定することが耐熱性向上の観点から好ましい。単量体(b)とアルキルアクリレートとだけで共重合させたときに得られる非架橋の共重合体のガラス転移温度は、実測してもよいし、ポリマーハンドブックに記載のデータから推算してもよい。
層(b)を構成する重合体に含まれる単量体(b)単位の量は、層(b)を構成する重合体の質量に対して、好ましくは０〜２９．８質量％、より好ましくは０〜２５質量％、さらに好ましくは０〜２２質量％である。
【００２４】
層(b)の質量は、層(a)、層(b)および層(c)の合計１００質量部に対して、４０質量部以上６０質量部以下、好ましくは４５質量部以上５５質量部以下である。層(ｂ)の質量がこの範囲であると、得られる樹脂フィルムは、表面硬度が高く、また割れ難い。
【００２５】
多層粒子の層(c)は、メチルメタクリレートに由来する単位（メチルメタクリレート単位と表記することがある。）を必須で含み、メチルメタクリレートと共重合可能な単量体に由来する単位（単量体(c)単位と表記することがある。）を必要に応じて含んでなる重合体からなる。
【００２６】
層(c)を構成する重合体に含まれるメチルメタクリレート単位の量は、層(c)を構成する重合体の質量に対して、好ましくは８０〜１００質量％、より好ましくは８５〜１００質量％、さらに好ましくは９０〜１００質量％である。
【００２７】
メチルメタクリレートと共重合可能な単量体（単量体(c)と表記することがある。）としては、層(a)を構成する重合体に含まれることがある単量体(a)として例示したものと同じものを挙げることができる。
層(c)を構成する重合体に含まれる単量体(c)単位の量は、層(c)を構成する重合体の質量に対して、好ましくは０〜２０質量％、より好ましくは０〜１５質量％、さらに好ましくは０〜１０質量％である。
【００２８】
層(c)の質量は、層(a)、層(b)および層(c)の合計１００質量部に対して、３５質量部以上５０質量部以下、好ましくは３７質量部超４５質量部以下である。層(ｃ)の質量がこの範囲であると、得られる樹脂フィルムは、表面硬度が高い。
【００２９】
層(a)、層(b)および層(c)は、粒子中心から粒子外表面に向かって層(a)、層(b)、層(c)の順に配されている。なお、層(a)、層(b)および層(c)が、この順に配されていれば、層(a)の内側、層(a)と層(b)との間、および層(b)と層（c）との間の少なくとも一つに、別の層(d)が少なくとも１つ配されていてもよい。層(d)は、本発明の主旨に反しない範囲において、層(a)を構成する重合体と同じ重合体、層(b)を構成する重合体と同じ重合体、層(c)を構成する重合体と同じ重合体、またはそれらとは別の重合体のいずれかであることができる。例えば、層(a)の内側に、層(b)を構成する重合体と同じ重合体からなる層(d)を配して、層(d)−層(a)−層(b)−層(c)の順に４層配してもよいし、層(a)と層(b)との間に、層(c)を構成する重合体と同じ重合体からなる層(d)を配して、層(a)−層(d)−層(b)−層(c)の順に４層配してもよい。本発明に用いられる多層粒子は、層(a)−層(b)−層(c)の順に３層配される構造であることが好ましい。
【００３０】
本発明に用いる多層粒子（Ｂ）は、体積平均粒子径が９０〜１５０ｎｍ、好ましくは９３〜１４０ｎｍ、より好ましくは９５〜１３０ｎｍである。体積平均粒子径Ｄvは、光散乱光法によって測定される体積基準粒子径分布に基づいて算出される算術平均値（Ｄv＝sΣ（ｖｄ）／Σ（ｖ））である。ｄは粒径区分の代表値であり、ｖは粒径区分ごとの体積基準パーセントである。多層粒子の粒子径がこの範囲にあると、得られる樹脂フィルムの曲げ白化耐性を高くできる。なお、多層粒子（Ｂ）は、樹脂フィルムの中で粒子の形態を維持していることが好ましい。多層粒子（Ｂ）の平均粒子径は、例えば、後述する乳化重合法によって多層粒子（Ｂ）を製造する場合、乳化剤の量を変更することによって調節することができ、これに加えて重合開始剤の量、各層を構成する重合体を得るための単量体の供給速度等を変更することによって微調節することができる。
【００３１】
本発明に用いる多層粒子（Ｂ）は、その製造方法によって特に制限はないが、乳化重合法で得られるものが好ましい。本発明に用いる多層粒子（Ｂ）は、例えば、次のような乳化重合法で得ることができる。先ず、層(a)を構成する重合体を得るための単量体を乳化重合して層(a)からなるシード粒子を得、このシード粒子の存在下に層(b)を構成する重合体を得るための単量体を乳化重合してシード粒子の表面に層(b)を被覆させて２層コアシェル粒子を得、この２層コアシェル粒子の存在下に、層(c)を構成する重合体を得るための単量体を乳化重合して２層コアシェル粒子の表面に層(c)を被覆させて、層(a)−層(b)−層(c)の順に３層配された構造の多層粒子を得ることができる。なお、各層を構成する重合体を得るための単量体は、一括して反応系に供給してもよいし、徐々に反応系に供給してもよい。
【００３２】
乳化重合法に用いられる乳化剤としては、例えば、アニオン乳化剤であるジオクチルスルホコハク酸ナトリウム、ジラウリルスルホコハク酸ナトリウムなどのジアルキルスルホコハク酸塩、ドデシルベンゼンスルホン酸ナトリウムなどのアルキルベンゼンスルホン酸塩、ドデシル硫酸ナトリウムなどのアルキル硫酸塩；ノニオン乳化剤であるポリオキシエチレンアルキルエーテル、ポリオキシエチレンノニルフェニルエーテルなど；ノニオン・アニオン乳化剤であるポリオキシエチレンノニルフェニルエーテル硫酸ナトリウムなどのポリオキシエチレンノニルフェニルエーテル硫酸塩、ポリオキシエチレンアルキルエーテル硫酸ナトリウムなどのポリオキシエチレンアルキルエーテル硫酸塩、ポリオキシエチレントリデシルエーテル酢酸ナトリウムなどのアルキルエーテルカルボン酸塩；を挙げることができる。これらは１種を単独でまたは２種以上を組み合わせて用いてもよい。なお、ノニオン乳化剤およびノニオン・アニオン乳化剤の例示化合物におけるエチレンオキシド単位の平均繰返し単位数は、乳化剤の発泡性が極端に大きくならないようにするために、好ましくは３０以下、より好ましくは２０以下、さらに好ましくは１０以下である。
多層粒子（Ｂ）の平均粒子径を本発明で規定する範囲内とするために、例えば、乳化剤としてノニオン・アニオン乳化剤であるポリオキシエチレントリデシルエーテル酢酸ナトリウムを用いる場合、水１００質量部あたり０．０５〜０．０９質量部であるのが好ましい。また乳化剤としてアニオン乳化剤であるドデシルジフェニルエーテルジスルホン酸ナトリウムを用いる場合、水１００質量部あたり０．２５〜０．４５質量部であるのが好ましい。乳化剤は、反応系に、水とともに加えてもよいし、各層を構成する重合体を得るための単量体とともに加えてもよい。
【００３３】
乳化重合法に用いられる重合開始剤としては、例えば、過硫酸カリウム、過硫酸アンモニウムなどの過硫酸塩開始剤；パースルホキシレート／有機過酸化物、過硫酸塩／亜硫酸塩などのレドックス開始剤を挙げることができる。
【００３４】
乳化重合法に用いられる連鎖移動剤としては、例えば、ｎ−オクチルメルカプタン、ｔ−オクチルメルカプタン、ｎ−ドデシルメルカプタン、ｔ−ドデシルメルカプタン、メルカプトエタノール等のメルカプタン類；ターピノーレン、ジペンテン、ｔ−テルピネン等のテルペン類；クロロホルム、四塩化炭素などのハロゲン化炭化水素；α−メチルスチレンダイマーなどを挙げることができる。これらは１種を単独で若しくは２種以上を組み合わせて用いることができる。これらの中でも、ｎ−オクチルメルカプタン等のアルキルメルカプタンが好ましい。連鎖移動剤の使用量は、各層を構成する重合体を得るための単量体１００質量部に対して、好ましくは０．０５〜１．５質量部である。
【００３５】
乳化重合法によって多層粒子のラテックスが得られる。このラテックスから必要に応じて多層粒子を単離することができる。多層粒子の単離は、塩析凝固法、凍結凝固法、噴霧乾燥法などの公知の方法によって行うことができる。これらの中でも、多層粒子に含まれる不純物を水洗により容易に除去できる点から、塩析凝固法および凍結凝固法が好ましい。なお、凝固工程前にラテックスに混入した異物を除去するため、目開き５０μｍ以下の金網などでラテックスを濾過することが好ましい。
【００３６】
樹脂フィルムを製造する際に、多層粒子（Ｂ）の凝集を抑え、樹脂（Ａ）への均一な分散を促進するなどのために分散用粒子を、多層粒子（Ｂ）とともに、樹脂（Ａ）に配合することが好ましい。分散用粒子としては、例えば、特許文献１や特許文献２などに記載のものを挙げることができる。
【００３７】
分散用粒子は、その体積平均粒子径が、好ましくは４０〜１２０ｎｍ、より好ましくは５０〜１００ｎｍである。分散用粒子の体積平均粒子径は、多層粒子の体積平均粒子径よりも小さいことが好ましい。
【００３８】
本発明に用いられる分散用粒子は、その製造法によって特に制限されないが、乳化重合法で得られるものが好ましい。
分散用粒子を製造するための乳化重合法に用いられる乳化剤、重合開始剤、および連鎖移動剤としては、多層粒子を製造するための乳化重合法に用いられるものとして例示したものと同じものを挙げることができる。
【００３９】
乳化重合法によって分散用粒子のラテックスが得られる。このラテックスから必要に応じて分散用粒子を単離することができる。分散用粒子の単離の方法としては、多層粒子の単離の方法として例示したものと同じものを挙げることができる。
【００４０】
多層粒子（Ｂ）と分散用粒子は、樹脂（Ａ）に練り込む前に、混合粉末に成しておくことが好ましい。多層粒子（Ｂ）と分散用粒子との混合粉末は、例えば、単離された多層粒子と単離された分散用粒子とを乾式混合するによって、または多層粒子のラテックスと分散用粒子のラテックスとを混ぜ合わせ、次いで該混合ラテックスから塩析凝固法、凍結凝固法、噴霧乾燥法などの公知の方法で取り出すことによって得ることができる。混合粉末は、分散用粒子が多層粒子（Ｂ）の表面に塗された状態になっていることが好ましい。そのような状態の混合粉末は、多層粒子のラテックスと分散用粒子のラテックスとを混ぜ合わせ、次いで該混合ラテックスから公知の方法で取り出すことによって、効率的に得ることができる。
【００４１】
分散用粒子の量は、前記混合粉末の質量に対して、好ましくは２０〜５５質量％であり、より好ましくは２５〜５０質量％である。多層粒子の量は、前記混合粉末の質量に対して、好ましくは４５〜８０質量％であり、より好ましくは５０〜７５質量％である。多層粒子と分散用粒子との質量比は４５：５５〜８０：２０が好ましい。
【００４２】
多層粒子（Ｂ）と分散用粒子との混合粉末は、樹脂（Ａ）との溶融混練において均一に分散させ易いという観点から、多層粒子（Ｂ）および分散用粒子が複数集まって軟凝集体になっていることが好ましい。この軟凝集体の体積平均粒子径は、好ましくは１０００μｍ以下、より好ましくは５００μｍ以下である。この軟凝集体は、多層粒子どうしが直接に接する状態になっていてもよいし、分散用粒子が多層粒子（Ｂ）の間に介在する状態になっていてもよい。
多層粒子（Ｂ）と分散用粒子との混合粉末は、嵩比重が、好ましくは０．４〜０．６ｇ／ｃｍ3である。嵩比重は、メスシリンダーを用いたタッピングなしの値である。混合粉末の嵩比重がこの範囲にあると、樹脂（Ａ）への多層粒子（Ｂ）の分散性が良くなる。
【００４３】
本発明において用いられることがある分散用粒子は、重合体（Ｃ）から成るものであることが好ましい。
重合体（Ｃ）は、メチルメタクリレートに由来する単位（メチルメタクリレート単位と表記することがある。）を必須で含み、メチルメタクリレートと共重合可能な単量体に由来する単位（単量体(d)単位と表記することがある。）を必要に応じて含んでなるものである。重合体（Ｃ）は非架橋重合体であることが好ましい。
分散用粒子を構成する重合体（Ｃ）に含まれるメチルメタクリレート単位の量は、重合体（Ｃ）の質量に対して、好ましくは８０〜１００質量％、より好ましくは８５〜１００質量％である。
【００４４】
メチルメタクリレートと共重合可能な単量体（単量体(d)と表記することがある。）としては、層(a)を構成する重合体に含まれることがある単量体(a)として例示したものと同じものを挙げることができる。
分散用粒子を構成する重合体（Ｃ）に含まれる単量体(d)単位の量は、重合体（Ｃ）の質量に対して、好ましくは０〜２０質量％、より好ましくは０〜１８質量％、さらに好ましくは０〜１５質量％である。
【００４５】
重合体（Ｃ）は、ゲルパーミエーションクロマトグラフィで測定した重量平均分子量が、好ましくは９０，０００ｇ／ｍｏｌ未満、より好ましくは７０，０００〜８９，０００ｇ／ｍｏｌである。重量平均分子量は、標準ポリメチルメタクリレート換算の分子量である。重合体（Ｃ）の重量平均分子量は、重合開始剤および連鎖移動剤の種類や量などを変えることで調節できる。
重合体（Ｃ）から成る分散用粒子は、多層粒子（Ｂ）とともに樹脂（Ａ）に配合すると、重合体（Ｃ）と樹脂（Ａ）とが相溶して、樹脂フィルム中において粒子の形態を成さないものであることが好ましい。分散用粒子として配合される重合体（Ｃ）の量は、多層粒子（Ｂ）に対して質量比（C/B）で、好ましくは２０／８０〜５５／４５である。
【００４６】
本発明に用いられる樹脂（Ａ）は、フィルム成形可能な重合体または重合体組成物であれば、特に制限されない。樹脂（Ａ）としては、ポリエチレン、ポリプロピレン、ポリブテン−１、ポリ−４−メチルペンテン−１、ポリノルボルネンなどのポリオレフィン樹脂；ポリスチレン、スチレン−無水マレイン酸共重合体、ハイインパクトポリスチレン、ＡＳ樹脂、ＡＢＳ樹脂、ＡＥＳ樹脂、ＡＡＳ樹脂、ＡＣＳ樹脂、ＭＢＳ樹脂などのスチレン系樹脂；メチルメタクリレート重合体、メチルメタクリレート−スチレン共重合体などのメタクリル樹脂；ポリエチレンテレフタレート、ポリブチレンテレフタレートなどのポリエステル樹脂；ナイロン６、ナイロン６６、ポリアミドエラストマーなどのポリアミド；ポリカーボネート樹脂、ポリ塩化ビニル、ポリ塩化ビニリデン、ポリビニルアルコール、エチレン−ビニルアルコール共重合体、ポリアセタール、ポリフッ化ビニリデン、ポリウレタン、変性ポリフェニレンエーテル、ポリフェニレンスルフィド、シリコーン変性樹脂；アクリルゴム、シリコーンゴム；ＳＥＰＳ、ＳＥＢＳ、ＳＩＳなどのスチレン系熱可塑性エラストマー；ＩＲ、ＥＰＲ、ＥＰＤＭなどのオレフィンゴムなどを挙げることができる。これらは、フィルム成形可能である限りにおいて、１種を単独で若しくは２種以上を混ぜ合わせて用いることができる。
【００４７】
本発明に好ましく用いられる樹脂（Ａ）は、メタクリル樹脂であり、より好ましくは、メチルメタクリレートに由来する単位（メチルメタクリレート単位と表記することがある。）をメタクリル樹脂(a1)の質量に対して８０〜１００質量％、好ましくは８５〜１００質量％含み、且つゲルパーミエーションクロマトグラフィで測定した重量平均分子量が９０，０００ｇ／ｍｏｌ以上、好ましくは９０，０００〜５００，０００ｇ／ｍｏｌであるメタクリル樹脂(a1)である。重量平均分子量は、標準ポリメチルメタクリレート換算の分子量である。
【００４８】
メタクリル樹脂(a1)は、メチルメタクリレート以外の単量体に由来する単位（単量体(e)単位と表記することがある。）を含んでいてもよい。
メチルメタクリレート以外の単量体（単量体(e)と表記することがある。）としては、層(a)を構成する重合体に含まれることがある単量体(a)として例示したものと同じものを挙げることができる。メタクリル樹脂(a1)に含まれることがある単量体(e)単位の量は、メタクリル樹脂(a1)の質量に対して、０〜２０質量％、さらに好ましくは０〜１５質量％である。
【００４９】
本発明に用いられるメタクリル樹脂(a1)の製造方法は特に制限されない。例えば、ラジカル重合法、アニオン重合法などの公知の重合法によって製造することができる。所望の特性値（例えば、重量平均分子量など）を有するメタクリル樹脂は、重合条件を調節することによって、具体的には、重合温度、重合時間、連鎖移動剤の種類や量、重合開始剤の種類や量などを調節することによって得ることができる。このような重合条件の調節は当業者において慣用された技術である。
【００５０】
メタクリル樹脂(a1)の製造において、ラジカル重合法を用いる場合、懸濁重合法、塊状重合法、溶液重合法、乳化重合法を選択することが可能である。かかる重合方法において、生産性および耐熱分解性の観点から、懸濁重合法、塊状重合法で行うことが好ましい。塊状重合法は連続流通式で行うことが好ましい。重合反応は、重合開始剤と、所定の単量体と、必要に応じて連鎖移動剤などとを用いて行われる。
【００５１】
本発明に係る樹脂フィルムは、本発明の効果を損なわない範囲で、酸化防止剤、熱劣化防止剤、紫外線吸収剤、光安定剤、滑剤、離型剤、高分子加工助剤、帯電防止剤、難燃剤、染顔料、光拡散剤、有機色素、艶消し剤、蛍光体などの添加剤を含有していてもよい。
【００５２】
酸化防止剤は、酸素存在下においてそれ単独で樹脂の酸化劣化防止に効果を有するものである。例えば、リン系酸化防止剤、ヒンダードフェノール系酸化防止剤、チオエーテル系酸化防止剤などを挙げることができる。これらの中、着色による光学特性の劣化防止効果の観点から、リン系酸化防止剤やヒンダードフェノール系酸化防止剤が好ましく、リン系酸化防止剤とヒンダードフェノール系酸化防止剤との併用がより好ましい。
リン系酸化防止剤とヒンダードフェノール系酸化防止剤とを併用する場合、リン系酸化防止剤／ヒンダードフェノール系酸化防止剤を質量比で０．２／１〜２／１で使用するのが好ましく、０．５／１〜１／１で使用するのがより好ましい。
【００５３】
リン系酸化防止剤としては、２，２−メチレンビス（４，６−ジ−ｔ−ブチルフェニル）オクチルホスファイト（ＡＤＥＫＡ社製；商品名：アデカスタブＨＰ−１０）、トリス（２，４−ジ−ｔ−ブチルフェニル）ホスファイト（ＢＡＳＦ社製；商品名：ＩＲＵＧＡＦＯＳ１６８）、３，９−ビス（２，６−ジ−ｔ−ブチル−４−メチルフェノキシ）−２，４，８，１０−テトラオキサー３，９−ジホスファスピロ［５．５］ウンデカン（ＡＤＥＫＡ社製；商品名：アデカスタブＰＥＰ−３６）などを挙げることができる。
【００５４】
ヒンダードフェノール系酸化防止剤としては、ペンタエリスリチル−テトラキス〔３−（３，５−ジ−ｔ−ブチル−４−ヒドロキシフェニル）プロピオネート〕（ＢＡＳＦ社製；商品名ＩＲＧＡＮＯＸ１０１０）、オクタデシル−３−（３，５−ジ−ｔ−ブチル−４−ヒドロキシフェニル）プロピオネート（ＢＡＳＦ社製；商品名ＩＲＧＡＮＯＸ１０７６）などが好ましい。
【００５５】
熱劣化防止剤としては、実質上無酸素の状態下で高熱にさらされたときに生じるポリマーラジカルを捕捉することによって樹脂の熱劣化を防止できるものである。
該熱劣化防止剤としては、２−ｔ−ブチル−６−（３’−ｔ−ブチル−５’−メチル−ヒドロキシベンジル）−４−メチルフェニルアクリレート（住友化学社製；商品名スミライザーＧＭ）、２，４−ジｔ−アミル−６−（３’，５’−ジ−ｔ−アミル−２’−ヒドロキシ−α−メチルベンジル）フェニルアクリレート（住友化学社製；商品名スミライザーＧＳ）などが好ましい。
【００５６】
紫外線吸収剤は、紫外線を吸収する能力を有する化合物であり、主に光エネルギーを熱エネルギーに変換する機能を有すると言われるものである。
紫外線吸収剤としては、ベンゾフェノン類、ベンゾトリアゾール類、トリアジン類、ベンゾエート類、サリシレート類、シアノアクリレート類、蓚酸アニリド類、マロン酸エステル類、ホルムアミジン類などを挙げることができる。これらの中でも、ベンゾトリアゾール類、トリアジン類、または波長３８０〜４５０ｎｍにおけるモル吸光係数の最大値εmaxが１００ｄｍ3・ｍｏｌ-1ｃｍ-1以下である紫外線吸収剤が好ましい。
【００５７】
ベンゾトリアゾール類は紫外線被照による着色などの光学特性低下を抑制する効果が高いので、本発明の樹脂フィルムを光学用途に適用する場合に用いる紫外線吸収剤として好ましい。ベンゾトリアゾール類としては、２−（２Ｈ−ベンゾトリアゾール−２−イル）−４−（１，１，３，３−テトラメチルブチル）フェノール（ＢＡＳＦ社製；商品名ＴＩＮＵＶＩＮ３２９）、２−（２Ｈ−ベンゾトリアゾール−２−イル）−４，６−ビス（１−メチル−１−フェニルエチル）フェノール（ＢＡＳＦ社製；商品名ＴＩＮＵＶＩＮ２３４）、２，２‘−メチレンビス［６−（２Ｈ−ベンゾトリアゾール−２−イル）−４−ｔ−オクチルフェノール］（ＡＤＥＫＡ社製；ＬＡ−３１）などが好ましい。
【００５８】
また、波長３８０〜４５０ｎｍにおけるモル吸光係数の最大値εmaxが１２００ｄｍ3・ｍｏｌ-1ｃｍ-1以下である紫外線吸収剤は、得られる樹脂フィルムの変色を抑制できる。このような紫外線吸収剤としては、２−エチル−２’−エトキシ−オキサルアニリド（クラリアントジャパン社製；商品名サンデユボアＶＳＵ）などを挙げることができる。
これら紫外線吸収剤の中、紫外線被照による樹脂劣化が抑えられるという観点からベンゾトリアゾール類が好ましく用いられる。
【００５９】
また、波長３８０ｎｍ以下の短波長を効率的に吸収したい場合は、トリアジン類の紫外線吸収剤が好ましく用いられる。このような紫外線吸収剤としては、２，４，６−トリス（２−ヒドロキシ−４−ヘキシルオキシ−３−メチルフェニル）−１，３，５−トリアジン（ＡＤＥＫＡ社製；ＬＡ−Ｆ７０）や、その類縁体であるヒドロキシフェニルトリアジン系紫外線吸収剤（ＢＡＳＦ社製；ＴＩＮＵＶＩＮ４７７やＴＩＮＵＶＩＮ４６０）などを挙げることができる。
【００６０】
なお、紫外線吸収剤のモル吸光係数の最大値εmaxは、次のようにして測定する。シクロヘキサン１Ｌに紫外線吸収剤１０．００ｍｇを添加し、目視による観察で未溶解物がないように溶解させる。この溶液を１ｃｍ×１ｃｍ×３ｃｍの石英ガラスセルに注入し、日立製作所社製Ｕ−３４１０型分光光度計を用いて、波長３８０〜４５０ｎｍ、光路長１ｃｍでの吸光度を測定する。紫外線吸収剤の分子量（ＭUV）と、測定された吸光度の最大値（Ａmax）とから次式により計算し、モル吸光係数の最大値εmaxを算出する。
εmax＝［Ａmax／（１０×１０-3）］×ＭUV
【００６１】
光安定剤は、主に光による酸化で生成するラジカルを捕捉する機能を有すると言われる化合物である。好適な光安定剤としては、２，２，６，６−テトラアルキルピペリジン骨格を持つ化合物などのヒンダードアミン類を挙げることができる。
【００６２】
滑剤としては、例えば、ステアリン酸、ベヘニン酸、ステアロアミド酸、メチレンビスステアロアミド、ヒドロキシステアリン酸トリグリセリド、パラフィンワックス、ケトンワックス、オクチルアルコール、硬化油などを挙げることができる。
【００６３】
離型剤としては、成形品の金型からの分離を容易にする機能を有する化合物である。離型剤としては、セチルアルコール、ステアリルアルコールなどの高級アルコール類；ステアリン酸モノグリセライド、ステアリン酸ジグリセライドなどのグリセリン高級脂肪酸エステルなどを挙げることができる。本発明においては、離型剤として、高級アルコール類とグリセリン脂肪酸モノエステルとを併用することが好ましい。高級アルコール類とグリセリン脂肪酸モノエステルとを併用する場合、高級アルコール類／グリセリン脂肪酸モノエステルの質量比が、２．５／１〜３．５／１の範囲で使用するのが好ましく、２．８／１〜３．２／１の範囲で使用するのがより好ましい。
【００６４】
高分子加工助剤としては、通常、乳化重合法によって製造することができる、０．０５〜０．５μｍの粒子径を有する重合体粒子を用いることができる。該重合体粒子は、単一組成比および単一極限粘度の重合体からなる単層粒子であってもよいし、また組成比または極限粘度の異なる２種以上の重合体からなる多層粒子であってもよい。この中でも、内層に低い極限粘度を有する重合体層を有し、外層に５ｄｌ／ｇ以上の高い極限粘度を有する重合体層を有する２層構造の粒子が好ましいものとして挙げられる。高分子加工助剤は、平均重合度が３，０００〜４０，０００であることが好ましく、極限粘度が３〜６ｄｌ／ｇであることが好ましい。具体的には、三菱レイヨン社製メタブレン−Ｐシリーズや、ダウケミカル社製のパラロイドシリーズを挙げることができる。本発明の樹脂フィルムに配合する高分子加工助剤の量は、樹脂（A）１００質量部に対して、好ましくは０．１質量部以上５質量部以下である。配合量が０．１質量部以上であると良好な加工特性が得られ、配合量が５質量部以下であると表面平滑性が良好である。
【００６５】
有機色素としては、樹脂に対しては有害とされている紫外線を可視光線に変換する機能を有する化合物が好ましく用いられる。
光拡散剤や艶消し剤としては、ガラス微粒子、ポリシロキサン系架橋微粒子、架橋ポリマー微粒子、タルク、炭酸カルシウム、硫酸バリウムなどを挙げることができる。
蛍光体として、蛍光顔料、蛍光染料、蛍光白色染料、蛍光増白剤、蛍光漂白剤などを挙げることができる。
【００６６】
これらの添加剤は、１種を単独でまたは２種以上を組み合わせて用いてもよい。これらの添加剤は、樹脂（Ａ）を製造する際に添加してもよいし、製造された樹脂（Ａ）に添加してもよいし、後述するフィルム製造用樹脂コンパウンドを調製する際に添加してもよい。本発明の樹脂フィルムに含有される添加剤の合計量は、フィルムの外観不良を抑制する観点から、樹脂（Ａ）に対して、好ましくは７質量％以下、より好ましくは５質量％以下、さらに好ましくは４質量％以下である。
【００６７】
本発明の樹脂フィルムを製造するために、樹脂コンパウンドを用いることができる。フィルム製造用樹脂コンパウンドは、例えば、多層粒子（Ｂ）を樹脂（Ａ）に混練することによって得ることができる。多層粒子（Ｂ）は分散用粒子と混ぜ合わせて混合粉末に成した後に、樹脂（Ａ）と混練することが好ましい。混練は、例えば、ニーダールーダー、押出機、ミキシングロール、バンバリーミキサーなどの既知の混合装置または混練装置を使用して行なうことができる。これらのうち、二軸押出機が好ましい。混合・混練時の温度は、使用する樹脂（Ａ）の溶融温度などに応じて適宜調節することができるが、好ましくは１１０℃〜３００℃である。
【００６８】
フィルム製造用樹脂コンパウンド及び本発明の樹脂フィルムにおける樹脂（Ａ）と多層粒子（Ｂ）との質量比｛（Ａ）：（Ｂ）｝は、好ましくは１：９９〜９９：１、より好ましくは１０：９０〜５０：５０、さらに好ましくは２０：８０〜４０：６０である。
【００６９】
フィルム製造用樹脂コンパウンドは、樹脂（Ａ）と多層粒子（Ｂ）若しくは多層粒子（Ｂ）と分散用粒子との混合粉末との溶融混練を２以上の段階に分けて行うことによっても得ることができる。例えば、樹脂（Ａ）の一部と多層粒子（Ｂ）若しくは多層粒子（Ｂ）と分散用粒子との混合粉末とを溶融混練して、目的とする割合よりも多い量で多層粒子（Ｂ）を含有するマスターバッチを得、次いでこのマスターバッチと樹脂（Ａ）の残部とを溶融混練して目的とする割合で多層粒子（Ｂ）を含有する樹脂コンパウンドを得ることができる。マスターバッチを経る方法によると、多層粒子（Ｂ）の取り扱い性が向上し、多層粒子（Ｂ）を樹脂（Ａ）に均一に分散させやすい。
【００７０】
フィルム製造用樹脂コンパウンドは、２３０℃および３．８ｋｇ荷重の条件で測定して決定されるメルトフローレートが、好ましくは０．１〜６ｇ／１０分、さらに好ましくは０．５〜５ｇ／１０分、最も好ましくは１．０〜３ｇ／１０分である。
【００７１】
フィルム製造用樹脂コンパウンドは、１．０ｍｍ厚さのヘイズが、好ましくは１．０％以下、より好ましくは０．７％以下、さらに好ましくは０．５％以下である。
【００７２】
上記のようなフィルム製造用樹脂コンパウンドは、ペレット、顆粒、粉末などの任意の形態にすることができる。
【００７３】
本発明に係る樹脂フィルムは、その製法によって特に限定されない。好ましい製法として、多層粒子（Ｂ）と、重合体（Ｃ）から成る分散用粒子とを混ぜ合わせて混合粉末を得、該混合粉末を樹脂（Ａ）に混練して、樹脂（Ａ）と多層粒子（Ｂ）と重合体（Ｃ）とを含有するフィルム用樹脂コンパウンドを得、該フィルム用樹脂コンパウンドをフィルム状に成形することを挙げることができる。
フィルム状に成形する方法としては、例えば、溶液キャスト法、溶融流延法、押出成形法、インフレーション成形法、ブロー成形法などを挙げることができる。これらのうち、押出成形法が好ましい。押出成形法によれば、透明性に優れ、改善された靭性を持ち、取扱い性に優れ、靭性と表面硬度および剛性とのバランスに優れた樹脂フィルムを得ることができる。押出機から吐出される樹脂コンパウンドの温度は、好ましくは１６０〜２８０℃、より好ましくは２２０〜２７０℃に設定する。
【００７４】
押出成形法のうち、良好な表面平滑性、良好な鏡面光沢、低ヘイズのフィルムが得られるという観点から、フィルム製造用樹脂コンパウンドを溶融状態でＴダイから押出し、次いでそれを二つ以上の鏡面ロールまたは鏡面ベルトで挟持して成形することを含む方法が好ましい。鏡面ロールまたは鏡面ベルトは、金属製であることが好ましい。一対の鏡面ロールまたは鏡面ベルトの間の線圧は、好ましくは１０ｋｇ／ｃｍ以上、より好ましくは３０ｋｇ／ｃｍ以上である。
【００７５】
また、鏡面ロールまたは鏡面ベルトの表面温度は共に１３０℃以下であることが好ましい。また、一対の鏡面ロール若しくは鏡面ベルトは、少なくとも一方の表面温度が６０℃以上であることが好ましい。このような表面温度に設定すると、押出機から吐出される樹脂コンパウンドを自然放冷よりも速い速度で冷却することができ、表面平滑性に優れ且つヘイズの低い本発明の樹脂フィルムを製造し易い。
【００７６】
本発明の樹脂フィルムは少なくとも一方向に延伸処理を施したものであってもよい。延伸処理によって、機械的強度が高まり、ひび割れし難いフィルムを得ることができる。延伸方法は特に限定されず、一軸延伸、同時二軸延伸法、逐次二軸延伸法、チュブラー延伸法などを挙げることができる。延伸時の温度は、均一に延伸でき、高い強度のフィルムが得られるという観点から、１００〜２００℃が好ましく、１２０℃〜１６０℃がより好ましい。延伸は、通常、長さ基準で１００〜５０００％／分で行われる。面積延伸倍率は、好ましくは１．５〜８倍である。延伸の後、熱固定を施したり、フィルムを弛緩したりすることにより、熱収縮の少ないフィルムを得ることができる。
【００７７】
本発明の樹脂フィルムの厚さは、通常、１μｍ以上２００μｍ以下、好ましくは１０μｍ以上５０μｍ以下、より好ましくは１５μｍ以上４０μｍ以下である。
【００７８】
本発明の樹脂フィルムの表面に機能層を設けてもよい。機能層としては、ガスバリア層、ハードコート層、アンチグレア層、反射防止層、スティッキング防止層、拡散層、防眩層、静電気防止層、防汚層、微粒子などの易滑性層、接着層等を挙げることができる。これらの層は、化学蒸着法、物理蒸着法、塗布法などの公知の方法で形成することができる。
【００７９】
本発明の樹脂フィルムは、鉛筆硬度が高く、耐熱性が高い事を特徴とし、様々な分野において用いることができる。例えば、位相差フィルム、偏光子保護フィルム、液晶保護板、携帯型情報端末の表面材、携帯型情報端末の表示窓保護フィルム、導光フィルム、銀ナノワイヤーやカーボンナノチューブを表面に塗布した透明導電フィルム、帯電防止フィルム、各種ディスプレイの前面板用途、ＩＲカットフィルム、防犯フィルム、飛散防止フィルム、加飾フィルム、金属加飾フィルム、太陽電池のバックシート、フレキシブル太陽電池用フロントシート、シュリンクフィルム、インモールドラベル用フィルム、ガスバリアフィルムなどに使用することができる。中でも好適には、自動車の内装材や家電品の外装材として使用する事ができる。
【００８０】
本発明の積層体は、本発明の樹脂フィルムからなる層を有してなる。本発明の積層体は、例えば、本発明の樹脂フィルムを他の材料からなる物品に圧し付けることによって、フィルム製造用樹脂コンパウンドの溶液を他の材料からなる物品に塗布することによって、フィルム製造用樹脂コンパウンドを他の材料からなる物品に被覆溶融成形することによって、フィルム製造用樹脂コンパウンドと他の樹脂材料とを共押出成形することによって、得ることができる。なお、本発明の積層体は、その一実施形態として積層フィルムを含む。
他の材料としては、特に制限はなく、木製材料、紙材料、布材料、金属材料、樹脂材料、セラミックス材料などを挙げることができる。他の樹脂材料としては、ポリカーボネート系重合体、塩化ビニル系重合体、フッ化ビニリデン系重合体、メタクリル樹脂、ＡＢＳ樹脂、ＡＥＳ樹脂、ＡＳ樹脂などを挙げることができる。他の材料の形態は、フィルム、板、棒、球体、直方体などに限られず、種々の形態であることができる。
【００８１】
以下に実施例を挙げて本発明を具体的に説明するが、本発明はこれらの実施例により何ら限定されるものではない。
【００８２】
（粒子径測定）
堀場製作所製レーザー回折／散乱式粒子径分布測定装置ＬＡ―９５０Ｖ２を用いて測定した。
【００８３】
（重量平均分子量：Ｍｗ）
ゲルパーミエーションクロマトグラフィー（ＧＰＣ）にて下記の条件でクロマトグラムを測定し、標準ポリメチルメタクリレートの分子量に換算した値を算出した。
ＧＰＣ装置：東ソー株式会社製、ＨＬＣ−８３２０
検出器：示差屈折率検出器
カラム：東ソー株式会社製のＴＳＫｇｅｌ  ＳｕｐｅｒＭｕｌｔｉｐｏｒｅ  ＨＺＭ−Ｍの２本とＳｕｐｅｒＨＺ４０００を直列に繋いだものを用いた。
溶離剤： テトラヒドロフラン
溶離剤流量： ０．３５ｍｌ／分
カラム温度： ４０℃
【００８４】
（耐熱性）
ＩＳＯ−３０６−Ｂ５０に準拠して、ビカット軟化温度（ＶＳＴ）を測定した。
【００８５】
（曲げ白化耐性）
厚さ１００μｍのフィルムを、常温（２３℃）で９０度に折り曲げて、折り曲げ部分における白化の有無を目視で観察し、以下の指標で評価した。
○：白化無し
×：白化有り
【００８６】
（表面硬度）
ＪＩＳ  Ｋ  ５４００に準拠して鉛筆硬度試験を行った。
【００８７】
（共押出成形性）
メタクリル樹脂（クラレ社製パラペットＥＨ）と実施例または比較例で得られた樹脂組成物とを共押出成形して、厚さ３ｍｍのメタクリル樹脂からなる層と厚さ５０μｍの樹脂組成物からなる層とを有する板状積層体を製造した。前記積層体を目視観察して、フローマークおよび界面における白化の有無を調べ、以下の指標で評価した。
○：フローマークおよび層界面の白化のいずれも生じていない。
×：フローマークまたは層界面の白化が生じていた。
【００８８】
［多層粒子（Ｂ−１）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．１０質量部および炭酸ナトリウム０．０５質量部を仕込み、容器内を窒素ガスで十分に置換して実質的に酸素がない状態にした後、内温を８０℃に設定した。そこに、過硫酸カリウム０．０１質量部を投入し、５分間攪拌した。その後、質量比９３．９／６．１／０．２のメチルメタクリレート、メチルアクリレートおよびアリルメタクリレートからなる混合物１０質量部を５０分間かけて連続的に滴下した。滴下終了後、重合率９８％以上になるまで約３０分間反応させた。
次いで、同反応器内に、過硫酸カリウム０．０５質量部を投入して５分間攪拌した。その後、質量比８２．２／１７．８／４．０のｎ−ブチルアクリレート、スチレンおよびアリルメタクリレートからなる混合物５０質量部を９０分間かけて連続的に滴下した。滴下終了後、重合率９８％以上になるまで約６０分間反応させた。
次いで、同反応器内に、過硫酸カリウム０．０４質量部を投入して５分間攪拌した。その後、質量比９４．０／６．０／０．３のメチルメタクリレート、メチルアクリレートおよびｎ−オクチルメルカプタンからなる混合物４０質量部を３０分間かけて連続的に滴下した。滴下終了後、重合率９８％以上になるまで約６０分間反応させた。体積平均粒子径１１０ｎｍの多層粒子（Ｂ−１）を含むラテックスを得た。表１に多層粒子（Ｂ−１）の特性等をまとめて示す。
【００８９】
［多層粒子（Ｂ−２）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．１１質量部および炭酸ナトリウム０．０５質量部を仕込み、容器内を窒素ガスで十分に置換して実質的に酸素がない状態にした後、内温を８０℃に設定した。そこに、過硫酸カリウム０．０１２質量部を投入し、５分間攪拌した。その後、質量比９３．９／６．１／０．２のメチルメタクリレート、メチルアクリレートおよびアリルメタクリレートからなる混合物１２質量部を５０分間かけて連続的に滴下した。滴下終了後、重合率９８％以上になるまで約３０分間反応させた。
次いで、同反応器内に、過硫酸カリウム０．０５３質量部を投入して５分間攪拌した。その後、質量比８２．２／１７．８／４．０のｎ−ブチルアクリレート、スチレンおよびアリルメタクリレートからなる混合物５３質量部を９０分間かけて連続的に滴下した。滴下終了後、重合率９８％以上になるまで約６０分間反応させた。
次いで、同反応器内に、過硫酸カリウム０．０３８質量部を投入して５分間攪拌した。その後、質量比９４．０／６．０／０．３のメチルメタクリレート、メチルアクリレートおよびｎ−オクチルメルカプタンからなる混合物３８質量部を３０分間かけて連続的に滴下した。滴下終了後、重合率９８％以上になるまで約６０分間反応させた。体積平均粒子径１００ｎｍの多層粒子（Ｂ−２）を含むラテックスを得た。表１に多層粒子（Ｂ−２）の特性等をまとめて示す。
【００９０】
［多層粒子（Ｂ−３）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．０８質量部および炭酸ナトリウム０．０５質量部を仕込み、容器内を窒素ガスで十分に置換して実質的に酸素がない状態にした後、内温を８０℃に設定した。そこに、過硫酸カリウム０．０３５質量部を投入し、５分間攪拌した。その後、質量比９４．０／６．０／０．２／０．１のメチルメタクリレート、ｎ−ブチルアクリレート、アリルメタクリレートおよびｎ−オクチルメルカプタンからなる混合物３５質量部を５０分間かけて連続的に滴下した。滴下終了後、重合率９８％以上になるまで約３０分間反応させた。
次いで、同反応器内に、過硫酸カリウム０．０４５質量部を投入して５分間攪拌した。その後、質量比８２．２／１７．８／２．０のｎ−ブチルアクリレート、スチレンおよびアリルメタクリレートからなる混合物４５質量部を９０分間かけて連続的に滴下した。滴下終了後、重合率９８％以上になるまで約６０分間反応させた。
次いで、同反応器内に、過硫酸カリウム０．０２質量部を投入して５分間攪拌した。その後、質量比９４．０／６．０／０．２のメチルメタクリレート、メチルアクリレートおよびｎ−オクチルメルカプタンからなる混合物２０質量部を３０分間かけて連続的に滴下した。滴下終了後、重合率９８％以上になるまで約６０分間反応させた。体積平均粒子径１４５ｎｍの多層粒子（Ｂ−３）を含むラテックスを得た。表１に多層粒子（Ｂ−３）の特性等をまとめて示す。
【００９１】
［多層粒子（Ｂ−４）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．０３質量部および炭酸ナトリウム０．０５質量部を仕込み、容器内を窒素ガスで十分に置換して実質的に酸素がない状態にした後、内温を８０℃に設定した。そこに、過硫酸カリウム０．０１質量部を投入し、５分間攪拌した。その後、質量比９３．９／６．１／０．２のメチルメタクリレート、メチルアクリレートおよびアリルメタクリレートからなる混合物１０質量部を５０分間かけて連続的に滴下した。滴下終了後、重合率９８％以上になるまで約３０分間反応させた。
次いで、同反応器内に、過硫酸カリウム０．０５質量部を投入して５分間攪拌した。その後、質量比８２．２／１７．８／４．０のｎ−ブチルアクリレート、スチレンおよびアリルメタクリレートからなる混合物５０質量部を９０分間かけて連続的に滴下した。滴下終了後、重合率９８％以上になるまで約６０分間反応させた。
次いで、同反応器内に、過硫酸カリウム０．０４質量部を投入して５分間攪拌した。その後、質量比９４．０／６．０／０．３のメチルメタクリレート、メチルアクリレートおよびｎ−オクチルメルカプタンからなる混合物４０質量部を３０分間かけて連続的に滴下した。滴下終了後、重合率９８％以上になるまで約６０分間反応させた。体積平均粒子径２２０ｎｍの多層粒子（Ｂ−４）を含むラテックスを得た。表１に多層粒子（Ｂ−４）の特性等をまとめて示す。
【００９２】
［多層粒子（Ｂ−５）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．１０質量部および炭酸ナトリウム０．０５質量部を仕込み、容器内を窒素ガスで十分に置換して実質的に酸素がない状態にした後、内温を８０℃に設定した。そこに、過硫酸カリウム０．０５質量部を投入し、５分間攪拌した。その後、質量比８２．２／１７．８／４．０のｎ−ブチルアクリレート、スチレンおよびアリルメタクリレートからなる混合物５０質量部を９０分間かけて連続的に滴下した。滴下終了後、重合率９８％以上になるまで約６０分間反応させた。
次いで、同反応器内に、過硫酸カリウム０．０５質量部を投入して５分間攪拌した。その後、質量比９４．０／６．０／０．３のメチルメタクリレート、メチルアクリレートおよびｎ−オクチルメルカプタンからなる混合物５０質量部を３０分間かけて連続的に滴下した。滴下終了後、重合率９８％以上になるまで約６０分間反応させた。体積平均粒子径１１０ｎｍの多層粒子（Ｂ−５）を含むラテックスを得た。表１に多層粒子（Ｂ−５）の特性等をまとめて示す。
【００９３】
［多層粒子（Ｂ−６）の製造］
多層粒子（Ｂ−４）の製造方法において、ポリオキシエチレントリデシルエーテル酢酸ナトリウムの量を０．０５５質量部に変更した以外は多層粒子（Ｂ−４）の製造方法と同じ操作を行い、体積平均粒子径１４０ｎｍの多層粒子（Ｂ−６）を含むラテックスを得た。表１に多層粒子（Ｂ−６）の特性等をまとめて示す。
【００９４】
［分散用粒子（Ｃ−１）の製造］
攪拌機、温度計、窒素ガス導入管、単量体導入管および還流冷却器を備えた反応器内に、脱イオン水１５０質量部、ポリオキシエチレントリデシルエーテル酢酸ナトリウム０．１２質量部および炭酸ナトリウム０．１質量部を仕込み、容器内を窒素ガスで十分に置換して実質的に酸素がない状態にした後、内温を８０℃に設定した。そこに、過硫酸カリウム０．０１質量部を投入し、５分間攪拌した。その後、質量比９４．０／６．０／０．３のメチルメタクリレート、メチルアクリレートおよびｎ−オクチルメルカプタンからなる混合物１００質量部を６０分間かけて連続的に滴下した。滴下終了後、重合率９８％以上になるまで約３０分間反応させた。重量平均分子量（Ｍｗ）が８０，０００ｇ／ｍｏｌの非架橋重合体からなる体積平均粒子径９０ｎｍの分散用単層粒子（Ｃ−１）を含むラテックスを得た。表１に多層粒子（Ｃ−１）の特性等をまとめて示す。
【００９５】
［メタクリル系樹脂（Ａ−１）の製造］
メチルメタクリレート９４質量％およびメチルアクリレート６質量％からなる混合物を懸濁重合法で反応させた。懸濁粒子を凝固させて、脱水し、乾燥することによって、ＧＰＣによる重量平均分子量（Ｍｗ）が１６０，０００ｇ／ｍｏｌのメタクリル系樹脂（Ａ−１）を得た。
【００９６】
【表１】
2017115800.tif 000002
【００９７】
＜実施例１＞
多層粒子（Ｂ−１）６０質量部を含むラテックスと分散用粒子（Ｃ−１）４０質量部を含むラテックスとを混合した。得られた混合ラテックスを−３０℃で４時間かけて凍結させた。凍結物を２倍量の９０℃の水に投入し、溶解させて、スラリーを得た。該スラリーを２０分間９０℃に維持し、次いで脱水した。得られた固形分を８０℃で乾燥させて嵩比重０．５２ｇ／ｃｍ3の樹脂粉末(b1)を得た。この樹脂粉末(b1)を、４０φベント付き単軸押出機を用い２５０℃にて成形してペレット状の樹脂組成物(1)を得た。該樹脂組成物(1)を射出成形し、得られた成形体(1)のビカット軟化温度（ＶＳＴ１）を測定した。結果を表２に示す。
【００９８】
樹脂粉末(b1)１００質量部とメタクリル樹脂（Ａ−１）２００質量部とをスーパーミキサーにて混合させた。得られた混合物を４０φベント付き単軸押出機を用い２４０℃にて成形してペレット状の樹脂組成物(2)を得た。
樹脂組成物(2)を射出成形し、得られた成形体(2)のビカット軟化温度（ＶＳＴ２）を測定した。結果を表２に示す。
【００９９】
樹脂組成物(2)について曲げ白化耐性、鉛筆硬度および共押出成形性の評価試験を行った。結果を表２に示す。
【０１００】
＜実施例２＞
多層粒子（Ｂ−１）を含むラテックスを多層粒子（Ｂ−２）を含むラテックスに変えた以外は実施例１と同じ方法で評価試験を行った。結果を表２に示す。
【０１０１】
＜実施例３＞
多層粒子（Ｂ−１）を含むラテックスを多層粒子（Ｂ−６）を含むラテックスに変えた以外は実施例１と同じ方法で評価試験を行った。結果を表２に示す。
【０１０２】
＜比較例１＞
多層粒子（Ｂ−１）を含むラテックスを多層粒子（Ｂ−３）を含むラテックスに変えた以外は実施例１と同じ方法で評価試験を行った。結果を表２に示す。
【０１０３】
＜比較例２＞
多層粒子（Ｂ−１）を含むラテックスを多層粒子（Ｂ−４）を含むラテックスに変えた以外は実施例１と同じ方法で評価試験を行った。結果を表２に示す。
【０１０４】
＜比較例３＞
多層粒子（Ｂ−１）を含むラテックスを多層粒子（Ｂ−５）を含むラテックスに変えた以外は実施例１と同じ方法で評価試験を行った。結果を表２に示す。
【０１０５】
【表２】
2017115800.tif 000003
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
メチルメタクリレート単位８０〜９９．９９質量％、架橋性単量体単位０．０１〜２質量％および共重合可能な他の単量体単位０〜１９．９９質量％を含んでなる重合体からなる層(a)と、アルキルアクリレート単位７０〜９９．８質量％、架橋性単量体単位０．２〜１０質量％および共重合可能な他の単量体単位０〜２９．８質量％を含んでなる重合体からなる層(b)と、メチルメタクリレート単位８０〜１００質量％および共重合可能な他の単量体単位０〜２０質量％を含んでなる重合体からなる層(c)とを少なくとも含み、層(a)、層(b)および層(c)の合計１００質量部に対して、層(a)が５〜１５質量部、層(b)が４０〜６０質量部および層(c)が３５〜５０質量部であり、粒子中心から粒子外表面に向かって層(a)、層(b)、層(c)の順に配されており且つ体積基準平均粒子径が９０〜１５０ｎｍである多層粒子（Ｂ）、
および樹脂（Ａ）
を含んで成る樹脂フィルム。
【請求項２】
樹脂（Ａ）が、メチルメタクリレート８０〜１００質量％を含み、且つゲルパーミエーションクロマトグラフィで測定した重量平均分子量が９０，０００ｇ／ｍｏｌ以上であるメタクリル樹脂(a1)である、請求項１に記載の樹脂フィルム。
【請求項３】
メチルメタクリレート単位８０〜１００質量％を有し且つゲルパーミエーションクロマトグラフィで測定した重量平均分子量が９０，０００ｇ／ｍｏｌ未満である重合体（Ｃ）を、多層粒子（Ｂ）に対する質量比（C/B）２０／８０〜５５／４５で含んで成る、請求項１または２に記載の樹脂フィルム。
【請求項４】
樹脂（Ａ）に対する多層粒子（Ｂ）の質量比（B/A）が１／９９〜９９／１である請求項１〜３のいずれかひとつに記載の樹脂フィルム。
【請求項５】
メチルメタクリレート８０〜９９．９９質量％、架橋性単量体０．０１〜２質量％および共重合可能な他の単量体０〜１９．９９質量％を含んでなる単量体を重合して層(a)を形成する工程、
アルキルアクリレート７０〜９９．８質量％、架橋性単量体０．２〜１０質量％および共重合可能な他の単量体０〜２９．８質量％を含んでなる単量体を重合して層(b)を形成する工程、並びに
メチルメタクリレート８０〜１００質量％および共重合可能な他の単量体０〜２０質量％を含んでなる単量体を重合して層(c)を形成する工程
をこの順に経て、
層(a)、層(b)および層(c)の合計１００質量部に対して、層(a)が５〜１５質量部、層(b)が４０〜６０質量部および層(c)が３５〜５０質量部であり、且つ体積基準平均粒子径が９０〜１５０ｎｍである多層粒子（Ｂ）を製造し、
前記多層粒子（Ｂ）および樹脂（Ａ）を少なくとも含む混合物を混練してフィルム状に成形することを含む、樹脂フィルムの製造方法。
【請求項６】
重合体（Ｃ）からなる分散用粒子と多層粒子（Ｂ）とを混ぜ合わせ、次いでそれを樹脂（Ａ）に配合することによって前記混合物を得ることをさらに含む、請求項５に記載の樹脂フィルムの製造方法。
【請求項７】
請求項１〜４のいずれかひとつに記載の樹脂フィルムからなる層を有する積層体。
【国際調査報告】
2017115800.tif 000004
2017115800.tif 000005
2017115800.tif 000006
2017115800.tif 000007